КАТАЛИЗАТОР СИНТЕЗА ФИШЕПА-ТРОПША, СПОСОБ ЕГО ИЗГОТОВЛЕНИЯ И СПОСОБ ПОЛУЧЕНИЯ УГЛЕВОДОРОДОВ

1. Катализатор синтеза Фишера-Тропша, содержащий от 10 до 30 %, в расчете на атомарный металл, металлического кобальта и/или оксида кобальта, в расчете на массу катализатора, нанесенного на носитель, содержащий кремнезем, в котором
носитель имеет средний диаметр пор от 8 до 25 нм и
металлический кобальт и/или оксид кобальта имеет средний диаметр кристаллитов не менее, чем средний диаметр пор носителя, и менее чем 35 нм.
2. Катализатор синтеза Фишера-Тропша по п.1, в котором молярное отношение атомов кобальта/атомов кремния, измеренное рентгеновской фотоэлектронной спектроскопией, составляет от 0,05 до 2,00.
3. Катализатор синтеза Фишера-Тропша по п.1 или 2, дополнительно содержащий от 0,5 до 10% циркония в виде оксида циркония, в расчете на массу катализатора.
4. Способ изготовления катализатора синтеза Фишера-Тропша по любому из пп.1-3, включающий:
стадию нагрузки активным металлом для нанесения соединения кобальта на носитель, содержащий кремнезем, который имеет средний диаметр пор от 8 до 25 нм, таким образом, что нанесенное количество соединения кобальта в расчете на атомарный кобальт составляет от 10 до 30% по отношению к массе катализатора;
стадию прокаливания для прокаливания носителя, несущего соединение кобальта, чтобы получить предшественник катализатора, в котором соединение кобальта преобразовано в оксид кобальта;
стадию первого восстановления для восстановления предшественника катализатора в атмосфере, содержащей по меньшей мере молекулярный водород, чтобы получить восстановленный предшественник катализатора; и
стадию обработки паром для обработки восстановленного предшественника катализатора, полученного на стадии первого восстановления, газовой смесью, содержащей от 1 до 30 об.% пара и инертный газ, при температуре от 100 до 300°C, чтобы получить катализатор синтеза Фишера-Тропша.
5. Способ изготовления катализатора синтеза Фишера-Тропша по п.4, включающий:
стадию нагрузки цирконием для нанесения от 0,5 до 10% циркония в виде оксида циркония, в расчете на массу катализатора, на частицы, содержащие кремнезем и имеющие средний диаметр пор от 8 до 25 нм, и
стадию прокаливания носителя для прокаливания частиц с нанесенным на них цирконием, содержащих кремнезем, чтобы получить носитель, содержащий кремнезем, перед стадией нанесения активного металла.
6. Способ изготовления катализатора синтеза Фишера-Тропша по п.4 или 5, включающий стадию второго восстановления для дополнительного восстановления катализатора синтеза Фишера-Тропша, полученного в ходе стадии обработки паром, в атмосфере, содержащей молекулярный водород или монооксид углерода.
7. Способ получения углеводородов посредством подвергания исходного сырья, содержащего монооксид углерода и молекулярный водород, реакции синтеза Фишера-Тропша в присутствии катализатора синтеза Фишера-Тропша по любому из пп.1-3, чтобы синтезировать углеводороды.